(57)【特許請求の範囲】
【請求項１】
金属粒子及び非金属フィラーを含み、少なくとも一軸方向に延伸されることで非金属フィラーの箇所に空孔が形成し、透湿抵抗が０．０４〜０．１９ ｍ２・ｓ・ＰＡ／μｇ、赤外線反射率が６０％以上、かつ赤外線透過率が３０％以下である多孔質フィルム。
【請求項２】
前記金属粒子は、粒子径が０．５〜４０μｍ、アスペクト比（粒子径／粒子の厚み）が１．３以上であり、前記非金属フィラーは、粒子径が０．５〜４０μｍであり、
フィルムの樹脂基材１００質量部に対し、前記金属粒子０．１０〜３０質量部、及び、前記非金属フィラー１０〜７０質量部が含まれることを特徴とする請求項１に記載の多孔質フィルム。
【請求項３】
少なくとも一軸方向に１．１〜５倍延伸されることで非金属フィラーの箇所に空孔が形成されたものである請求項１又は２に記載の多孔質フィルム。
【請求項４】
フィルムの樹脂基材がオレフィン系樹脂であることを特徴とする請求項１乃至３のいずれか１項に記載の多孔質フィルム。
【請求項５】
７０℃×９０％ＲＨ×７２ｈの高温高湿に放置後、赤外線反射率について、初期値から７０％以上保持することを特徴とする請求項１乃至４のいずれか１項に記載の多孔質フィルム。
【請求項６】
請求項１乃至５のいずれか１項に記載の多孔質フィルムからなる建築下地用の遮熱シート。
【請求項７】
フィルムの樹脂基材に、粒子径が０．５〜４０μｍ、アスペクト比（粒子径／粒子の厚み）が１．３以上である金属粒子、及び粒子径が０．５〜４０μｍの非金属フィラーを配合し、この際、フィルムの樹脂基材１００質量部に対し前記非金属フィラー１０〜７０質量部を含ませた後、フィルム成形及び１．１〜５倍の延伸を行うことで、非金属フィラーの箇所で空孔を形成することにより、透湿抵抗が０．０４〜０．１９ｍ2・ｓ・ＰＡ／μｇ、赤外線反射率が６０％以上、かつ赤外線透過率が３０％以下の多孔質フィルムを製造する方法。
【発明の詳細な説明】
【技術分野】
【０００１】
本発明は、従来の遮熱シートに比べ、高い防食性を示し、シート全体が透湿防水性および遮熱性を有する特徴を持ち、主に建材用途にて使用され、包装用途、工業用途などでも好適で、金属粒子を含有する透湿防水および遮熱に関する多孔質のフィルムである。
【背景技術】
【０００２】
近年の住宅などの建築物においては、断熱性、透湿性および防水性を備えたシートを壁面に布設し、外部からの物理的影響を遮断して室内を快適に保つ様々なシートが使用されてきている。
【０００３】
従来、壁下地や屋根下地に用いられるシートは、主に家屋外部からの雨水等が内部へ浸入することを防ぎ、木材の腐食を防ぐ目的で使用されている。具体的にはアスファルト系やゴムアスファルト系の防水シート、或いは不織布とポリウレタンなどのフィルムを積層した透湿防水シート等が用いられている。
【０００４】
また、住宅は更に進化し、省エネルギーやヒートショック等の観点から、魔法瓶の様に気密性を高めた工法が増えているが、前述のアスファルト系やゴムアスファルト系の防水シートでは透湿性がほとんどないため、人体から発生する汗などの水分、調理の際に発生する湯気、蒸気などの水分、暖房で使用する石油ストーブなどの燃焼で発生する水蒸気など、建物内で発生した水分が建物外へ放出されにくい。特に、壁体内や小屋裏、屋根野路板表面などの各部位は結露が発生しやすく、カビの発生や構造体の腐食や劣化が起こる原因となりやすく、住宅の耐久性に影響するおそれがある。
【０００５】
ポリオレフィンの不織布や不織布とフィルムで積層されてなる透湿防水シートは、透湿性と防水性を兼ね添えたシートであり、これらの問題（課題）を解消しているため、現在では普及している。しかし、これらのシートは遮熱性を有するものではないため、近年の高気密高断熱性をうたう省エネルギー住宅としては十分な対応が出来ない。そのため、次世代の透湿防水シートとして遮熱性能を有した建築用シートの開発が進められている。
【０００６】
例えば、特許文献１には、アルミニウム蒸着フィルムと通気性補強材などを積層し、針などで微細孔を設けた建築用シートが開示されている。しかし、これらは建築用シートの貫通部のみが透湿性を有するもので、充分な透湿性能を補うためには、貫通部の面積を増やす必要があるが、そうすると防水性及び遮熱性能が低下するおそれがある。
【０００７】
特許文献２には、ポリオレフィン系樹脂を含む多孔質フィルムの少なくとも片面に金属を蒸着し金属層を設けた金属化多孔質フィルムが開示されている。しかし、この金属層は露出しているため、金属が白化、劣化する。或いは、外部からの摩擦や曲げ折り等により、金属層の脱落や層間剥離などが発生し、充分な遮熱性能を確保出来なくなるおそれがある。
【０００８】
特許文献３には、遮光性を完全確保し、物理強度、外観に優れた写真フィルム関係の写真感光材用成形品及び写真感光材料包装材が開示されている。これは、表面被覆材料がアルミニウム粉末と熱可塑性樹脂で形成されるものであり、無透湿、無通気であるため建築資材用途には適さない。
【０００９】
特許文献４には、シリカおよび／またはアルミナで表面処理した酸化チタンを練り込んだポリエチレン系多孔質フィルムに通気性補強材を積層してなる積層シートが開示されている。シリカおよび／またはアルミナで表面処理した酸化チタンを練り込み、また耐候剤を添加することにより、耐候性を向上させているが、遮熱性は低く最近の高気密高断熱性をうたう省エネルギー住宅に十分な対応は出来ない。
【先行技術文献】
【特許文献】
【００１０】
【特許文献１】特公平３−９２５９号公報
【特許文献２】特開２００８−１０５４０２号公報
【特許文献３】特開平０８−０２２１０２号公報
【特許文献４】特許第４０１４９９３号公報
【発明の概要】
【発明が解決しようとする課題】
【００１１】
本発明は、前記の課題を解決するものであり、透湿防水性および遮熱性に優れ、高温高湿など過酷な環境においても耐えうる防食性を有する多孔質フィルムを提供することを目的とする。
【課題を解決するための手段】
【００１２】
本発明の多孔質フィルムは、好ましくは薄片（フレーク）状の金属粒子を含み、少なくとも一軸方向に延伸し成形された多孔質フィルムであって、透湿抵抗が０．０４〜０．１９ ｍ２・ｓ・ＰＡ／μｇ、赤外線反射率が６０％以上、かつ赤外線透過率が３０％以下である。なお、多孔質化は、非金属フィラーを配合して、延伸時に向きフィラーの箇所で空孔が生じるようにすることで行うことができる。
【００１３】
本発明の多孔質フィルムは、好ましくは、薄片状の金属粒子が樹脂により被覆されているかまたは埋め込まれていることから、７０℃×９０％ＲＨ×７２ｈの高温高湿に放置後、金属の腐食による白化または茶褐色化する等の外観変化がなく、赤外線反射率が初期値から７０％以上保持する。ここで、「白化または茶褐色化する等の外観変化」がないとは、ＣＣＭ（Ｃｏｍｐｕｔｅｒ  Ｃｏｌｏｒ  Ｍａｔｃｈｉｎｇ：Ｇｒｅｔａｇ  Ｍａｃｂｅｔｈ社製  Ｃｏｌｏｒ−ｉ５）による測定値の変化が１００％未満であることを意味する。好ましくは、金属粒子は、予め、フィルム基材よりも高融点の樹脂または架橋性の樹脂でコーティングを行っておく。または、フィルム基材中に埋め込まれているようにする。ここで「埋め込まれている」とは、薄片状の金属粒子がフィルムの表面に露出せず、フイルムの樹脂により被覆されていることをいうこととする。
【００１４】
前記の金属粒子の粒子径（D50;体積ベースのメディアン径）は、好ましくは０．５〜４０μｍ、アスペクト比（粒子径／粒子の厚み（粒子の平均厚みのこと（※Ｎ＝１００の平均）））が１．５以上であることが好ましい。ここで、粒子径の測定は、例えば、日機装株式会社製のレーザー回折・散乱式粒度分析計「マイクロトラックＨＲＡ（Ｘ−１００）」により、金属粒子を芳香族系炭化水素に分散させた状態で行うことができる。また、アスペクト比の測定は、例えば、電子顕微鏡写真についての、画像解析により行うことができる。なお、扁平の度合いと関連した水面拡散面積（ｇ/ｃｍ２）が、好ましくは１,０００〜１００,０００、より好ましくは１０,０００〜５０,０００である。
【００１５】
フィルムの樹脂基材１００質量部に対し、金属粒子を０．１０〜３０質量部を添加することが好ましい。  
【００１６】
フィルムの樹脂基材１００質量部に対し、粒子径が０．５〜４０μｍの非金属フィラーを１０〜７０質量部とすることが好ましい。
【発明の効果】
【００１７】
本発明によれば、従来の遮熱シートに比べ、高い防食性を示し、シート全体が透湿防水性および遮熱性を有する特徴を持つことで、特に壁下地や屋根下地用等の建築用材料として使用され、包装用途、工業用途などでも好適な金属粒子を含有した透湿防水性および遮熱性を有する多孔質フィルムとなる。
【図面の簡単な説明】
【００１８】
【図１】本発明のサ−モグラフィ試験を示す模式図である。
【発明を実施するための形態】
【００１９】
以下、本発明の多孔質フィルムについて、さらに詳細を説明する。
【００２０】
本発明にかかるフィルム形成樹脂基材は、エチレン、ポリプロピレン、ブテン等の単独重合体または共重合体等のポリオレフィン（ＰＯ）樹脂、環状ポリオレフィン等の非結晶ポリオレフィン（ＡＰＯ）樹脂、ポリエチレンテレフタレ−ト（ＰＥＴ）、ポリエチレン２、６−ナフタレ−ト（ＰＥＮ）等のポリエステル系樹脂、ナイロン６、ナイロン１２、共重合ナイロン等のポリアミド系樹脂（ＰＡ）、ポリビニルアルコ−ル（ＰＶＡ）樹脂、エチレン−ビニルアルコ−ル共重合体（ＥＶＯＨ）等のポリビニルアルコ−ル系樹脂、ポリイミド（ＰＩ）樹脂、ポリエ−テルイミド（ＰＥＩ）樹脂、ポリサルホン（ＰＳ）樹脂、ポリエ−テルサルホン（ＰＥＳ）樹脂、ポリエ−テルエ−テルケトン（ＰＥＥＫ）樹脂、ポリカ−ボネ−ト（ＰＣ）樹脂、ポリビニルブチラ−ト（ＰＶＢ）樹脂、ポリアリレ−ト（ＲＡＲ）樹脂、エチレン−四フッ化エチレン共重合体（ＥＴＦＥ）、三フッ化塩化エチレン（ＰＦＡ）、四フッ化エチレン−パ−フルオロアルギルビニルエ−テル共重合体（ＦＥＰ）フッ化ビニリデン（ＰＶＦ）、パ−フルオロエチレン−パ−フルオロプロピレン−パ−フルオロビニルエ−テル−共重合体（ＥＰＡ）等フッ素系樹脂などの中から１種もしくは２種以上を用いることが出来る。本発明においては、経済性や生産性の観点からオレフィン系が好ましい。更に好ましくは、長期耐久性の観点から融点が１００〜１４０℃の範囲であるポリエチレンが好ましい。好ましいオレフィン系樹脂としては、リニアポリエチレン（ＬＬＤＰＥ）、低密度ポリエチレン（ＬＤＰＥ）、及び高密度ポリエチレン（ＨＤＰＥ）、並びにポリプロピレン樹脂（ＰＰ）が挙げられる。
【００２１】
本発明における多孔質フィルムの厚み（平均厚みのこと（※Ｎ＝１０の平均））は、５〜１５０μｍが好ましい。更には、生産効率の観点から２０〜４０μｍが好ましい。また、５μｍ未満では、延伸時に、フィルムの成形が困難であり、破れや強度不足が懸念される。金属粒子はフィルム内の表面近くで隙間無く、平行かつ均一に配列されると、光沢性が向上するが、１５０μｍを超えると、金属粒子がフィルムの表面近くで平行に配列し難いため光沢性が低下するばかりか、コスト面でも経済的ではない。
【００２２】
本発明に使用する金属粒子は、アルミニウム、ニッケル、ステンレス、クロム、銀、錫、チタン、鉄、亜鉛、銅、珪素、マグネシウム等が挙げられ、中から１種もしくは２種以上を用いることが出来る。本発明においては、高反射率、軽量性、成形性および経済性などの観点から特にアルミニウムが好ましい。また、金属粒子の表面処理は、水性処理、樹脂皮膜、溶剤置換、干渉被膜等が挙げられ、金属粒子の形状は球体よりもリーフィング効果が得られやすい偏平であることが望まれる。そのため、薄片（フレーク）状、すなわち板状ないし鱗片状であるのが好ましい。薄片状の金属粒子について、ステアリン酸などの脂肪酸により処理することで、成形時や溶媒の揮発時に表面に集まるようにすることにより、リーフィング効果を高めることもできる。粒子径は、０．５〜４０μｍが好ましい。更には、平滑性や被膜性の観点から５〜２５μｍが好ましい。粒子径が０．５μｍ未満であると、平滑性が得にくく、遮熱性能が不十分になるおそれがある。また粒子径が４０μｍを超えると、フィルム成形時に破れ等が発生しやすく成形性に問題が起こるおそれがある。
【００２３】
また、金属粒子の厚みは、低コストで高性能を出すためには、金属粒子を少ない添加量でできるだけ表面に隙間無く、平行かつ均一に配列させる事が重要であることからから金属粒子の粒子径より小さいことが好ましい。更には、アスペクト比（粒子径／粒子の厚み）が、１．３以上、特には１．５以上、好ましくは１．５以上２,０００以下、より好ましくは５以上１,０００以下、さらに好ましくは１０以上１,０００以下、一層好ましくは２０以上５００以下である。アスペクト比が１．５未満、特には１．３未満であると、リーフィング効果が得られにくく、十分な遮熱効果を得られ難い。また、効果を得ようとすると多くの金属を必要とする為、コストが高くなる。ここで言う『粒子径』と『粒子の厚み』については、粒子の最大寸法部を『粒子径』、最小寸法部を『粒子の厚み』と定義する。
【００２４】
本発明に使用する金属粒子は、予め、樹脂によりコーティングを行っておくことができる。金属粒子のコーティングに用いる樹脂は、フィルム基材よりも高融点であるか、または、架橋により流動しにくくなっているものが望ましい。好ましいコーティング用樹脂はアクリレート系樹脂（メタクリレート樹脂を含む）である。金属粒子の被覆（コーティング）に用いる樹脂の量は、例えば、金属粒子の質量の１０％以下、特には５％以下である。金属粒子をフィルムの樹脂基材に配合するにあたっては、予め、金属粒子を比較的少量の樹脂基材中に混合して金属内添マスターバッチとするのが好ましい。好ましい一実施形態において、金属粒子に,少量のアクリレート系樹脂によりーコーティングを施した後、少量の低密度ポリエチレン（ＬＤＰＥ）中に練り込み、金属粒子の含量が１０〜８０質量％の金属内添マスターバッチを作成する。そして、この金属内添マスターバッチ、及び、非金属フィラー並びに添加剤を、主たる樹脂基材、例えば低密度ポリエチレン（ＬＤＰＥ）に練り込む。このように金属内添マスターバッチが、実質上、フィルム基材の一部となる樹脂（例えばＬＤＰＥ）と、金属粒子と、金属粒子のコーティングのための少量の被覆樹脂（例えばアクリレート系樹脂）とだけからなる。このような金属内添マスターバッチとしては、東洋アルミニウム株式会社の「メタリックコンパウンド『メタックス（商標）』」（アルミフレーク７０質量%、残りはＬＤＰＥ）の各品種、「ステンレスフレーク」の各品種、並びに、東京インキ株式会社の「シルバーマスターバッチ」（アルミフレーク１４〜４０質量％、残りはＬＤＰＥ）の各品種を挙げることができる。金属内添マスターバッチ中の金属粒子の含量が１０質量部未満、特には５質量部未満であると、コストが高くなるばかりか生産効率が悪い。一方、金属内添マスターバッチ中の金属粒子の含量が８０質量部を超えると、特には９０質量部を超えると、マスターバッチの成形がし難くなるおそれがある。フィルムの樹脂基材（金属内添マスターバッチ中の樹脂を含む）１００質量部に対し、金属粒子は、好ましくは０．１０質量部以上または０．３質量部以上、より好ましくは０．５質量部以上、さらに好ましくは１質量部以上、一層好ましくは２質量部以上、好ましくは３０質量部以下または２０質量部以下、より好ましくは１５質量部以下、さらに好ましくは１０質量部以下、例えば０．５〜１０質量部または１〜６質量部だけ添加される。好ましい実施形態において、金属粒子の含量が７０質量%である金属内添マスターバッチを使用する場合、樹脂基材１００質量部（金属内添マスターバッチに含まれるものを除く）に対し、好ましくは０．５〜４０質量部、より好ましくは１〜１０質量部の金属内添マスターバッチが添加される。金属内添マスターバッチの添加量が上記の下限値より少ないと省エネルギー住宅がうたう遮熱性能には不十分となるおそれがあり、上記の上限値より多いとフィルムの成形や延伸時に、破れ等が発生しやすくなるおそれがある。
【００２５】
本発明に使用する非金属フィラーとしては、無機塩、金属及び非金属の酸化物、樹脂などからなるものが挙げられる。非金属フィラーとしては、延伸の際に多孔質化に寄与するとともに樹脂基材への強度付与を行うものであれば、いずれでも使用可能である。非金属フィラーは、一般に、非繊維状のものであり、特には、アスペクト比が１．５未満のものである。具体的な非金属フィラーとしては、炭酸カルシウム、炭酸マグネシウム、炭酸バリウム、硫酸マグネシウム、硫酸バリウム、硫酸カルシウム、酸化マグネシウム、酸化カルシウム、炭化カルシウム、酸化チタン、酸化アルミニウム、アルミナ、水酸化アルミニウム、ヒドロキシアパタイト、シリカ、マイカ、タルク、クレ−、ガラス粉、ゼオライト、珪酸白土、カオリン、酸化珪素、酸化亜鉛、カ−ボンブラック、炭化珪素、酸化錫、架橋シリコ−ン樹脂粒子などが挙げられ、有機物では、架橋アクリル樹脂粒子、架橋ポリスチレン樹脂粒子、メラミン樹脂粒子などが挙げられ、その中から１種もしくは２種以上を組み合わせて用いることが出来る。多孔質化の容易さや均一さ、並びに、経済性や生産性の観点から炭酸カルシウムが特に好ましい。粒子径は０．５〜４０μｍが好ましい。粒子径が０．５μｍ未満だと、効果を得ようとすると多くの量の非金属フィラーを必要とするため、コストが高くなるばかりか、生産効率も良くない。また、粒子径が４０μｍを超えると、フィルム成形時に破れ等が発生しやすく、フィルムの成形性時に問題が発生するおそれがある。樹脂基材に対しての添加量は、１０〜７０質量部が好ましい。更に好ましくは、透湿効果の観点から４０〜６０質量部が好ましい。また、樹脂基材に対して添加量が、１０質量部未満の添加の場合、フィルムを延伸した際の多孔化が十分ではなく、透湿性が不十分になるおそれがある。また、７０質量部を超える添加をすると、フィルム成形時に破れ等が発生しやすく、フィルムの成形がやりにくいばかりか、作業が困難になる場合がある。また、フィルム含有させるために、分散性や安定性向上の観点からＡｌ、Ｓｉ、Ｚｎで表面処理した物を用いることが好ましい。
【００２６】
本発明では、必要に応じ、紫外線吸収剤や光安定剤や酸化防止剤や添加剤を適宜に１種もしくは２種以上を組み合わせて使用することも出来る。
紫外線吸収剤としては、例えば、ベンゾフェノン系、サリシレ−ト系、シアノアクリルレ−ト系、ベンゾエ−ト系、ベンゾトリアゾ−ル系、トリアジン系、ニッケル系等が挙げられる。
また、光安定剤としては、ベンゾトリゾアール系、トリアジン系、ベンゾフェノン系、有機Ｎｉ系、ヒンダードピペリジン系、ヒンダードアミン系が挙げられる。
【００２７】
また、酸化防止剤としては、上記の他に例えばフェノ−ル系、リン系、硫黄系、ブレンド系、ホスファイト系等が挙げられる。
また、添加剤として使用する紫外線吸収剤、光安定剤、酸化防止剤は、特に種類を限定されるものではない。また、難燃剤、熱安定剤、発錆防止剤、耐銅害安定剤、帯電防止剤、顔料、着色剤、可塑剤、未端封鎖剤、滑剤、有機滑剤、塩素捕捉剤、ブロッキング剤、粘度調整剤等も必要に応じて添加してもよい。
【００２８】
本発明のフィルムは目的と用途に応じ、必要な物理的特性（強度）を得るために布帛とラミネート加工等を実施した積層品であってもよい。この布帛としては、例えば、織物、編物、割布、不織布等が挙げられ、公知のものでよい。なかでも強度確保の点で、ポリエステル系、ポリアミド系、ポリオレフィン系等の繊維から構成されることが好ましい。繊維の繊度は、１〜１０００デシテックスが好ましい。１デシテックス未満の場合は、強度が不十分になるおそれがある。また、１０００デシテックスを超えると、重くなるばかりではなく、経済的ではない。また、重量は、２０〜５００ｇ／ｍ２が好ましい。２０ｇ／ｍ２未満の場合、薄く強度が不十分となるおそれがある。また、５００ｇ／ｍ２を超える場合、実使用において過重で使用しにくいおそれがある。更に引張強度が、タテ、ヨコ共に５０Ｎ／５ｃｍ以上であることが好ましい。５０Ｎ／５ｃｍ未満だと、実使用において破れ等の問題が懸念される。布帛が不織布の場合、その製造方法は、ケミカルボンド、スパンレ−ス、スパンボンド、メルトブロ−等の公知のものを使用する。また積層については二層に限定されるものではなく、目的や用途に応じ、強度や張りコシの観点で複数構造の多層にしてもよい。
【００２９】
本発明の多孔質フィルムの好ましい製造方法は、上記樹脂基材のマスターバッチ、金属内添マスターバッチ、非金属フィラー、紫外線吸収剤、光安定剤、酸化防止剤および必要に応じて他の添加剤をヘンシェルミキサー、スーパーミキサー、タンブラー型ミキサー型ミキサー等を用いて混合した後、一軸あるいは二軸スクリュー型押出機を用いて混練してペレット化する。次いで、これらのペレットを樹脂基材の融点＋２０℃以上、分解温度未満の温度範囲でＴダイ成形機、インフレーション成形機、カレンダー法、多層成形法、コンマコーター、ナイフコーター等の公知の成形機を用いて溶融製膜する。場合によっては、ペレット化せず直接押出機で製膜することもできる。
【００３０】
製膜されたフィルムは、ロール法、テンター法等の公知の方法により、室温〜樹脂軟化点（ＪＩＳ  Ｋ−６７６０に規定される方法により測定した値）において、少なくとも一軸方向に延伸を行い、樹脂と非金属フィラーとの界面剥離を起こさせることにより、多孔質フィルムを製造する。延伸は、多段階に分けて行ってもよい。
【００３１】
本発明における多孔質フィルムの延伸倍率は、少なくとも一軸方向に１．１〜５倍で、成形性や透湿効果の観点から好ましくは、１．１〜３倍である。１．１倍未満の場合、透湿性が不十分になるおそれがある。また、５倍を超える場合は、開孔が大きくなり、透湿性はよいが、強度不足になるおそれがある。また、延伸後必要に応じて、得られた開孔の形態を安定させるために、熱固定処理を行ってもよく、熱固定処理としては、樹脂基材の軟化点以上、融点未満の温度において、０．１〜１８０秒間熱処理する方法が挙げられる。
【００３２】
以上のことより得られる多孔質フィルムの透湿抵抗は、０．０４〜０．１９ ｍ２・ｓ・ＰＡ／μｇである。０．０４ｍ２・ｓ・ＰＡ／μｇ未満では、防水性が損なわれるおそれがある。また、０．１９ ｍ２・ｓ・ＰＡ／μｇを超えると、実際の使用上において室内の湿気が外に逃げにくく、柱などの木材や建材にカビが発生するおそれがあり、更には快適性が損なわれる可能性があり好ましくない。そして、赤外線反射率が波長範囲４０００〜２００００ｎｍで、６０％以上および赤外線透過率が３０％以下である。赤外線反射率が６０％未満および／または赤外線透過率が３０％を超えると、実使用上において遮熱効果があるとは言い難い。また、７０℃×９０％ＲＨ×７２ｈの高温高湿試験にも満足する性能を保持する。この梅雨時期の環境を想定した試験にて、白化や濃色化しフィルム面の変色が起こると、見栄えが悪くなるばかりか、赤外線反射、透過率を著しく損なう可能性があり、つまり遮熱性が損なわれる可能性がある。
【００３３】
本発明の多孔質フィルムと布帛の積層方法としては、通常のドライラミネート、ウェットラミネート、熱ラミネート、ホットラミネート等の一般的な方法を用いる事ができ、施工中および使用中に剥離し難いように積層されておればよく、積層に使用される接着剤も、溶剤系、水系、エマルジョン系の接着剤等が挙げられるが、特にこだわることなく、限定されない。また、積層時の布帛とフィルムの接着面積は、全接着面積の１０〜８０％であることが好ましい。１０％未満であると、十分な接着性が得られなく、層間で剥離するおそれがあり、８０％を超えると開孔部が接着剤で埋まり、通気性が損なわれるおそれがある。
【実施例】
【００３４】
以下、本発明について具体的に例を挙げて説明するが、本発明は必ずしもその実施例に限定されるものではない。なお、実施例、比較例における各物性は次の方法にて測定した。
（１）成形性
フィルム成形状態を目視確認し、下記のように評価した。
○：不具合なく、成形可能
×：破れや亀裂を生じ、成形不可能  
（２）透湿抵抗（透湿性）
評価機は、株式会社 大栄科学精器製作所製  ＤＨ−４００を使用し、ＪＩＳ  Ａ  ６１１１（２００４）に準じて測定を行った。得られた数値が小さいほど、湿気が多く屋外に放出される。
（３）防水性
評価機は、株式会社 大栄科学精器製作所製のＷＰ−１００Ｋを使用し、ＪＩＳ  Ｌ  １０９２（２００９）に規定するＡ法に準じて測定を行った。初期の防水性の評価基準は、４ｋＰａ以上保持しておれば、実際の使用上において問題とならないと判断した。
【００３５】
（４）赤外線反射率、透過率
赤外線反射率、透過率は、フ−リエ変換赤外分光光度計（（ＦＴ−ＩＲ）株式会社 島津製作所製  ＩＲＰｒｅｓｔｉｇｅ−２１）を使用し、試験片の表側面（施工時の外壁側面）を計測波長４０００〜２００００ｎｍの条件下で赤外線反射率および透過率を測定した。
（５）サーモグラフィー試験
図１に示す様な試験機を作成し、試験環境２０℃×４０％ＲＨにて、外壁（ニチハ株式会社製  窯業系サイディングボ−ド  モエンエクセラ−ド１６  ロマ−ノ１６シリ−ズ  １５ｍｍ厚、オ−ルドブリック調３、色番ＥＹ１０１２２１）より２００ｍｍの距離にレフランプ投光器３００ワット型（日幸電子工業株式会社製）を設置し、また試料の背面にはポリスチレンフォ−ム断熱ボ−ド（ダウ化工株式会社製  保温板１種ｂ  ５０ｍｍ厚）を積層し、５０分照射後の試料シ−ト背面の温度をサ−モグラフィ−機（株式会社 ＦＬＵＫＥ製  Ｔｉ３０）で測定した。その際の外壁表面温度は、６０℃であった。
【００３６】
（６）腐食処理（高温高湿処理）後の赤外線反射率
試験片を恒温乾燥機（ＡＤＶＡＮＴＥＣ製  ＦＣ−６１２）７０℃×９０％ＲＨの環境に７２ｈ放置する。その後、フ−リエ変換赤外分光光度計（（ＦＴ−ＩＲ）株式会社 島津製作所製  ＩＲＰｒｅｓｔｉｇｅ−２１）を用いて、試験片の表側面（施工時の外壁側面）を計測波長４０００〜２００００ｎｍの条件で赤外線反射率を測定した。
防食性は、下記のように評価した。
（７）腐食処理（高温高湿処理）処理後の変色判定
試験片を恒温乾燥機（ＡＤＶＡＮＴＥＣ製  ＦＣ−６１２）７０℃×９０％ＲＨの環境に７２ｈ放置する。その後、ＣＣＭ（Ｇｒｅｔａｇ  Ｍａｃｂｅｔｈ社製  Ｃｏｌｏｒ−ｉ５）を用いて測色を行った。
防食性の変色判定は、下記のように評価した。
○：腐食処理後の値と初期値との差が１００％未満である
×：腐食処理後の値と初期値との差が１００％以上である
【００３７】
（８）耐久処理（１０年促進処理）後の防水性
試験片にサンシャインウェザ−メ−タ−（（ＳＷＭ）：スガ試験機株式会社製  ＷＥＬ−ＳＵＮ−ＭＣＨ，Ｂ型）を使用し、２時間／サイクルを２００サイクルで照射し、その後、ＪＩＳ  Ｋ  ７２１２（１９９９）に準じ加熱処理を行う。処理の温度と時間は、８０±２℃で１４週間とし、ＪＩＳ  Ｌ  １０９２に規定するＡ法の静水圧法によって行う。
ただし、水圧の加圧面は試験片の表面（施工時の外壁面）とする。耐久処理後の防水性の評価基準は、４ｋＰａ以上保持しておれば、実際の使用上において問題とならなく、耐久性があると判断した。
【００３８】
（９）耐久処理（１０年促進処理）後の赤外線反射率、透過率の保持率
試験片にサンシャインウェザ−メ−タ−（（ＳＷＭ）：スガ試験機株式会社製  ＷＥＬ−ＳＵＮ−ＭＣＨ，Ｂ型）を使用し、２時間／サイクルを１００サイクルで照射し、その後、ＪＩＳ  Ｋ  ７２１２に準じ加熱処理を行う。処理の温度と時間は、８０±２℃で１４週間とし、フ−リエ変換赤外分光光度計（（ＦＴ−ＩＲ）株式会社 島津製作所製  ＩＲＰｒｅｓｔｉｇｅ−２１）を用いて、試験片の表側面（施工時の外壁側面）を計測波長４０００〜２００００ｎｍの条件で赤外線反射率を測定し反射率が試験前の７０％以上保持していること確認した。
赤外反射率の保持率＝（耐久処理後の赤外反射率／初期の赤外反射率）×１００
【００３９】
［実施例１］
樹脂基材のポリエチレン（日本ポリエチレン株式会社製、ノバテックＨＤ、ＨＦ５６０；フィルム用高密度ポリエチレン樹脂、融点１２８℃、密度０．９６３、メルトフローレート７．０）１００質量部に対し、粒子径が１μｍ、粒子の厚み０．０５μｍ、アスペクト比が２０のアルミニウムマスターバッチ（東京インキ株式会社製、ＰＥＸ４９６Ｓｉｌｖｅｒ ＡＬ；３２重量％がアルミニウム粒子、残りは低密度ポリエチレン樹脂(ＬＤＰＥ)、及び少量のコーティング材としてのアクリレート樹脂）を２５質量部、粒子径が４０μｍの非金属フィラー（重質炭酸カルシウム；白石カルシウム株式会社製、ＢＦ−４００）を２５質量部、紫外線吸収剤（チバ・ジャパン株式会社製、ＴＩＮＵＶＩＮ  １２０）を２質量部、光安定剤（チバ・ジャパン株式会社製、ＣＨＩＭＡＳＳＯＲＢ  ２０２０  ＦＤＬ）を２質量部、酸化防止剤（チバ・ジャパン株式会社製、ＩＲＧＡＮＯＸ  １０９８）を２質量部添加し同方向回転二軸押出機で温度２１０℃により溶解させ混練して均一化した。次いで、Ｔダイにより厚み４０μｍのフィルムを押し出した。その後、フィルム形成（長さ）方向に、１.１倍延伸を行い、厚み２７μｍの多孔質フィルムを得た。評価結果を表１に示す。
【００４０】
［実施例２］
樹脂基材のポリエチレン（日本ポリエチレン株式会社製、ノバテックＨＤ、ＨＦ５６０）１００質量部に対し、粒子径が０．５μｍ、粒子の厚み０．０１μｍ、アスペクト比が５０のアルミニウムマスターバッチ（東京インキ株式会社製、ＰＥＸ３２６２Ｓｉｌｖｅｒ;１４重量％がアルミニウム粒子、残りは低密度ポリエチレン樹脂、及び少量のコーティング材としてのアクリレート樹脂）を４０質量部、粒子径が０．５μｍの非金属フィラー（合成炭酸カルシウム；白石カルシウム株式会社製、ソフトン２００００）を１０質量部、紫外線吸収剤（チバ・ジャパン株式会社製、ＴＩＮＵＶＩＮ  １２０）を２質量部、光安定剤（チバ・ジャパン株式会社製、ＣＨＩＭＡＳＳＯＲＢ  ２０２０  ＦＤＬ）を２質量部、酸化防止剤（チバ・ジャパン株式会社製、ＩＲＧＡＮＯＸ  １０９８）を２質量部添加し同方向回転二軸押出機で温度２１０℃により溶解させ混練して均一化した。次いで、Ｔダイにより厚み７．５μｍのフィルム形成した。その後、フィルム形成（長さ）方向に、１.５倍延伸を行い、厚み５μｍの多孔質フィルムを得た。評価結果を表１に示す。
【００４１】
［実施例３］
樹脂基材のポリエチレン（日本ポリエチレン株式会社製、ノバテックＨＤ、ＨＦ５６０）１００質量部に対し、粒子径が１０μｍ、粒子の厚み６．５μｍ、アスペクト比が１．５４のアルミニウムマスターバッチ（東洋アルミニウム株式会社製、ＮＭＥ０１０Ｔ６;７０重量％がアルミニウム粒子、残りは低密度ポリエチレン樹脂、及びポリエチレンワックス、少量のコーティング材としてのアクリレート樹脂）を２０質量部、粒子径が５μｍの非金属フィラー（重質炭酸カルシウム；白石カルシウム株式会社製、ＢＦ−２００）を５０質量部、紫外線吸収剤（チバ・ジャパン株式会社製、ＴＩＮＵＶＩＮ  １２０）を２質量部、光安定剤（チバ・ジャパン株式会社製、ＣＨＩＭＡＳＳＯＲＢ  ２０２０  ＦＤＬ）を２質量部、酸化防止剤（チバ・ジャパン株式会社製、ＩＲＧＡＮＯＸ  １０９８）を２質量部添加し同方向回転二軸押出機で温度２１０℃により溶解させ混練して均一化した。次いで、Ｔダイにより厚み１３５μｍのフィルム形成した。その後、フィルム形成（長さ）方向に、５倍延伸を行い、厚み２７μｍの多孔質フィルムを得た。評価結果を表１に示す。
【００４２】
［実施例４］
樹脂基材のポリエチレン（日本ポリエチレン株式会社製、ノバテックＨＤ、ＨＦ５６０）１００質量部に対し、粒子径が１０μｍ、粒子の厚み０．５μｍ、アスペクト比が２０のアルミニウムマスターバッチ（東洋アルミニウム株式会社製、ＮＭＥ０１０Ｔ６;７０重量％がアルミニウム粒子、残りは低密度ポリエチレン樹脂、及びポリエチレンワックス、少量のコーティング材としてのアクリレート樹脂）を２０質量部、粒子径が５μｍの非金属フィラー（重質炭酸カルシウム；白石カルシウム株式会社製、ＢＦ−２００）を７０質量部、紫外線吸収剤（チバ・ジャパン株式会社製、ＴＩＮＵＶＩＮ  １２０）を２質量部、光安定剤（チバ・ジャパン株式会社製、ＣＨＩＭＡＳＳＯＲＢ  ２０２０  ＦＤＬ）を２質量部、酸化防止剤（チバ・ジャパン株式会社製、ＩＲＧＡＮＯＸ  １０９８）を２質量部添加し同方向回転二軸押出機で温度２１０℃により溶解させ混練して均一化した。次いで、Ｔダイにより厚み６０μｍのフィルム形成した。その後、フィルム形成（長さ）方向に、５倍延伸を行い、厚み１２μｍの多孔質フィルムを得た。評価結果を表１に示す。
【００４３】
［実施例５］
樹脂基材のポリエチレン（日本ポリエチレン株式会社製、ノバテックＨＤ、ＨＦ５６０）１００質量部に対し、粒子径が２０μｍ、粒子の厚み０．０５μｍ、アスペクト比が４００のアルミニウムマスターバッチ（東洋アルミニウム株式会社製、ＮＭＥ０２０Ｔ２;７０重量％がアルミニウム粒子、残りは低密度ポリエチレン樹脂、及びポリエチレンワックス、少量のコーティング材としてのアクリレート樹脂）を１質量部、粒子径が８μｍの非金属フィラー（重質炭酸カルシウム；白石カルシウム株式会社製、ＢＦ−３００）を６０質量部、紫外線吸収剤（チバ・ジャパン株式会社製、ＴＩＮＵＶＩＮ  １２０）を２質量部、光安定剤（チバ・ジャパン株式会社製、ＣＨＩＭＡＳＳＯＲＢ  ２０２０  ＦＤＬ）を２質量部、酸化防止剤（チバ・ジャパン株式会社製、ＩＲＧＡＮＯＸ  １０９８）を２質量部添加し同方向回転二軸押出機で温度２１０℃により溶解させ混練して均一化した。次いで、Ｔダイにより厚み６０μｍのフィルム形成した。その後、フィルム形成（長さ）方向に、１.５倍延伸を行い、厚み４０μｍの多孔質フィルムを得た。評価結果を表１に示す。
【００４４】
［実施例６］
樹脂基材のポリエチレン（日本ポリエチレン株式会社製、ノバテックＨＤ、ＨＦ５６０）１００質量部に対し粒子径が４０μｍ、粒子の厚みが０．０４μｍ、アスペクト比が１０００のＳＵＳマスターバッチ（東洋アルミニウム株式会社製、ＲＦＡ−３０００;７０重量％がステンレス（ＳＵＳ３１６Ｌ）粒子、残りは低密度ポリエチレン樹脂、及びポリエチレンワックス、少量のコーティング材としてのアクリレート樹脂）を１質量部、粒子径が５μｍの非金属フィラー（白石カルシウム株式会社製、ＢＦ−２００）を５０質量部、紫外線吸収剤（チバ・ジャパン株式会社製、ＴＩＮＵＶＩＮ  １２０）を２質量部、光安定剤（チバ・ジャパン株式会社製、ＣＨＩＭＡＳＳＯＲＢ  ２０２０  ＦＤＬ）を２質量部、酸化防止剤（チバ・ジャパン株式会社製、ＩＲＧＡＮＯＸ  １０９８）を２質量部添加し高速で同方向回転二軸押出機で温度２１０℃により溶解させ混練して均一化した。次いで、Ｔダイにより厚み４５０μｍのフィルム形成した。その後、フィルム形成（長さ）方向に、３倍延伸を行い、厚み１５０μｍの多孔質フィルムを得た。評価結果を表１に示す。
【００４５】
［比較例１］
樹脂基材のポリエチレン（日本ポリエチレン株式会社製、ノバテックＨＤ、ＨＦ５６０）１００質量部に対し、粒子径が１０μｍ、粒子の厚み６．５μｍ、アスペクト比が１．５４のアルミニウムマスターバッチ（東洋アルミニウム株式会社製、ＮＭＥ０１０Ｔ６;７０重量％がアルミニウム粒子、残りは低密度ポリエチレン樹脂、及びポリエチレンワックス、少量のコーティング材としてのアクリレート樹脂）を２０質量部、粒子径が５μｍの非金属フィラー（重質炭酸カルシウム；白石カルシウム株式会社製、ＢＦ−２００）を５０質量部、紫外線吸収剤（チバ・ジャパン株式会社製、ＴＩＮＵＶＩＮ  １２０）を２質量部、光安定剤（チバ・ジャパン株式会社製、ＣＨＩＭＡＳＳＯＲＢ  ２０２０  ＦＤＬ）を２質量部、酸化防止剤（チバ・ジャパン株式会社製、ＩＲＧＡＮＯＸ  １０９８）を２質量部添加し同方向回転二軸押出機で温度２１０℃により溶解させ混練して均一化した。次いで、Ｔダイにより厚み１３５μｍのフィルムに押し出し、延伸は行わなかった。評価結果を表２に示す。
【００４６】
［比較例２］（延伸過剰）
樹脂基材のポリエチレン（日本ポリエチレン株式会社製、ノバテックＨＤ、ＨＦ５６０）１００質量部に対し、粒子径が１０μｍ、粒子の厚み６．５μｍ、アスペクト比が１．５４のアルミニウムマスターバッチ（東洋アルミニウム株式会社製、ＮＭＥ０１０Ｔ６;７０重量％がアルミニウム粒子、残りは低密度ポリエチレン樹脂）を２０質量部、粒子径が５μｍの非金属フィラー（重質炭酸カルシウム；白石カルシウム株式会社製、ＢＦ−２００）を５０質量部、紫外線吸収剤（チバ・ジャパン株式会社製、ＴＩＮＵＶＩＮ  １２０）を２質量部、光安定剤（チバ・ジャパン株式会社製、ＣＨＩＭＡＳＳＯＲＢ  ２０２０  ＦＤＬ）を２質量部、酸化防止剤（チバ・ジャパン株式会社製、ＩＲＧＡＮＯＸ  １０９８）を２質量部添加し同方向回転二軸押出機で温度２１０℃により溶解させ混練して均一化した。次いで、Ｔダイにより厚み１３５μｍのフィルム形成した。その後、フィルム形成（長さ）方向に、６倍延伸を行い、厚み２３μｍの多孔質フィルムを得た。評価結果を表２に示す。
【００４７】
［比較例３］
樹脂基材のポリエチレン（日本ポリエチレン株式会社製、ノバテックＨＤ、ＨＦ５６０）１００質量部に対し、粒子径が０．４μｍ、粒子の厚み０．００８μｍ、アスペクト比が５０のアルミニウムマスターバッチ（東京インキ株式会社製、ＰＥＸ３２７５Ｓｉｌｖｅｒ；４０重量％がアルミニウム粒子、残りは低密度ポリエチレン樹脂(ＬＤＰＥ)、及び少量のコーティング材としてのアクリレート樹脂、及びポリエチレンワックス、少量のコーティング材としてのアクリレート樹脂））を４０質量部、粒子径が０．５μｍの非金属フィラー（合成炭酸カルシウム；白石カルシウム株式会社製、ソフトン２５０００）を１０質量部、紫外線吸収剤（チバ・ジャパン株式会社製、ＴＩＮＵＶＩＮ  １２０）を２質量部、光安定剤（チバ・ジャパン株式会社製、ＣＨＩＭＡＳＳＯＲＢ  ２０２０  ＦＤＬ）を２質量部、酸化防止剤（チバ・ジャパン株式会社製、ＩＲＧＡＮＯＸ  １０９８）を２質量部添加し同方向回転二軸押出機で温度２１０℃により溶解させ混練して均一化した。次いで、Ｔダイにより厚み７．５μｍのフィルム形成した。その後、フィルム形成（長さ）方向に、１.５倍延伸を行い、厚み５μｍの多孔質フィルムを得た。評価結果を表２に示す。
【００４８】
［比較例４］
樹脂基材のポリエチレン（日本ポリエチレン株式会社製、ノバテックＨＤ、ＨＦ５６０）１００質量部に対し粒子径が４５μｍ、粒子の厚みが０．０５μｍ、アスペクト比が９００のＳＵＳマスターバッチ（東洋アルミニウム株式会社製、ＲＦＡ−３２００;７０重量％がステンレス（ＳＵＳ３１６Ｌ）粒子、残りは低密度ポリエチレン樹脂、及びポリエチレンワックス、少量のコーティング材としてのアクリレート樹脂）を１質量部、粒子径が５μｍの非金属フィラー（白石カルシウム株式会社製、ＢＦ−２００）、を５０質量部、紫外線吸収剤（チバ・ジャパン株式会社製、ＴＩＮＵＶＩＮ  １２０）を２質量部、光安定剤（チバ・ジャパン株式会社製、ＣＨＩＭＡＳＳＯＲＢ  ２０２０  ＦＤＬ）を２質量部、酸化防止剤（チバ・ジャパン株式会社製、ＩＲＧＡＮＯＸ  １０９８）を２質量部添加し高速で同方向回転二軸押出機で温度２１０℃により溶解させ混練して均一化した。次いで、Ｔダイにより厚み１５０μｍのフィルムを形成しようとしたが、アルミニウム粒子が引っかかり、延伸前に破れを生じ成形が出来なかった。
【００４９】
［比較例５］
樹脂基材のポリエチレン（日本ポリエチレン株式会社製、ノバテックＨＤ、ＨＦ５６０）１００質量部に対し、粒子径が１０μｍ、粒子の厚み８．０μｍ、アスペクト比が１．２５のアルミニウムマスターバッチ（東洋アルミニウム株式会社製、ＮＭＥ０１０Ｔ６;７０重量％がアルミニウム粒子、残りは低密度ポリエチレン樹脂、及びポリエチレンワックス、少量のコーティング材としてのアクリレート樹脂）を２０質量部、粒子径が５μｍの非金属フィラー（白石カルシウム株式会社製、ＢＦ−２００）を５０質量部、紫外線吸収剤（チバ・ジャパン株式会社製、ＴＩＮＵＶＩＮ  １２０）を２質量部、光安定剤（チバ・ジャパン株式会社製、ＣＨＩＭＡＳＳＯＲＢ  ２０２０  ＦＤＬ）を２質量部、酸化防止剤（チバ・ジャパン株式会社製、ＩＲＧＡＮＯＸ  １０９８）を２質量部添加し同方向回転二軸押出機で温度２１０℃により溶解させ混練して均一化した。次いで、Ｔダイにより厚み１３５μｍのフィルム形成した。その後、フィルム形成（長さ）方向に、５倍延伸を行い、２７μｍの多孔質フィルムを成形した。評価結果を表２に示す。
【００５０】
［比較例６］
樹脂基材のポリエチレン（日本ポリエチレン株式会社製、ノバテックＨＤ、ＨＦ５６０）１００質量部に対し粒子径が４０μｍ、粒子の厚みが０．０４μｍ、アスペクト比が１０００のＳＵＳマスターバッチ（東洋アルミニウム株式会社製、ＲＦＡ−３０００;７０重量％がステンレス（ＳＵＳ３１６Ｌ）粒子、残りは低密度ポリエチレン樹脂、及びポリエチレンワックス、少量のコーティング材としてのアクリレート樹脂）を０．３質量部、粒子径が５μｍの非金属フィラー（白石カルシウム株式会社製、ＢＦ−２００）を５０質量部、紫外線吸収剤（チバ・ジャパン株式会社製、ＴＩＮＵＶＩＮ  １２０）を２質量部、光安定剤（チバ・ジャパン株式会社製、ＣＨＩＭＡＳＳＯＲＢ  ２０２０  ＦＤＬ）を２質量部、酸化防止剤（チバ・ジャパン株式会社製、ＩＲＧＡＮＯＸ  １０９８）を２質量部添加し高速で同方向回転二軸押出機で温度２１０℃により溶解させ混練して均一化した。次いで、Ｔダイにより厚み４５０μｍのフィルム形成した。その後、フィルム形成（長さ）方向に、３倍延伸を行い、１５０μｍの多孔質フィルムを成形した。評価結果を表２に示す。
【００５１】
［比較例７］（金属粒子過剰）
樹脂基材のポリエチレン（日本ポリエチレン株式会社製、ノバテックＨＤ、ＨＦ５６０）１００質量部に対し、粒子径が１０μｍ、粒子の厚み６．５μｍ、アスペクト比が１．５４のアルミニウムマスターバッチ（東洋アルミニウム株式会社製、ＮＭＥ０１０Ｔ６;７０重量％がアルミニウム粒子、残りは低密度ポリエチレン樹脂、及びポリエチレンワックス、少量のコーティング材としてのアクリレート樹脂）を５０質量部、粒子径が５μｍの非金属フィラー（白石カルシウム株式会社製、ＢＦ−２００）を５０質量部、紫外線吸収剤（チバ・ジャパン株式会社製、ＴＩＮＵＶＩＮ  １２０）を２質量部、光安定剤（チバ・ジャパン株式会社製、ＣＨＩＭＡＳＳＯＲＢ  ２０２０  ＦＤＬ）を２質量部、酸化防止剤（チバ・ジャパン株式会社製、ＩＲＧＡＮＯＸ  １０９８）を２質量部添加し同方向回転二軸押出機で温度２１０℃により溶解させ混練して均一化した。次いで、Ｔダイにより厚み１３５μｍのフィルム形成しようとしたが、アルミニウム粒子が引っかかり、延伸前に破れを生じ成形が出来なかった。評価結果を表２に示す。
【００５２】
［比較例８］
樹脂基材のポリエチレン（日本ポリエチレン株式会社製、ノバテックＨＤ、ＨＦ５６０）１００質量部に対し、粒子径が０．５μｍ、粒子の厚み０．００２μｍ、アスペクト比が２５０のアルミニウムマスターバッチ（東京インキ株式会社製、ＰＥＸ３２８３Ｓｉｌｖｅｒ；４０重量％がアルミニウム粒子、残りは低密度ポリエチレン樹脂(ＬＤＰＥ)、及び少量のコーティング材としてのアクリレート樹脂）を４０質量部、粒子径が０．１μｍの非金属フィラー（白石カルシウム株式会社製、ソフトン２９０００）を１０質量部、紫外線吸収剤（チバ・ジャパン株式会社製、ＴＩＮＵＶＩＮ  １２０）を２質量部、光安定剤（チバ・ジャパン株式会社製、ＣＨＩＭＡＳＳＯＲＢ  ２０２０  ＦＤＬ）を２質量部、酸化防止剤（チバ・ジャパン株式会社製、ＩＲＧＡＮＯＸ  １０９８）を２質量部添加し同方向回転二軸押出機で温度２１０℃により溶解させ混練して均一化した。次いで、Ｔダイにより厚み７．５μｍのフィルム形成した。その後、フィルム形成（長さ）方向に、１.５倍延伸を行い、５μｍの多孔質フィルムを成形した。評価結果を表２に示す。
【００５３】
［比較例９］
樹脂基材のポリエチレン（日本ポリエチレン株式会社製、ノバテックＨＤ、ＨＦ５６０）１００質量部に対し、粒子径が１μｍ、粒子の厚み０．０５μｍ、アスペクト比が２０のアルミニウムマスターバッチ（東京インキ株式会社製、ＰＥＸ４９６ＳｉｌｖｅｒＡＬ；３２重量％がアルミニウム粒子、残りは低密度ポリエチレン樹脂(ＬＤＰＥ)、及び少量のコーティング材とししてのアクリレート樹脂）を２５質量部、粒子径が５０μｍの非金属フィラー（白石カルシウム株式会社製、ＢＦ−４４００）を２５質量部、紫外線吸収剤（チバ・ジャパン株式会社製、ＴＩＮＵＶＩＮ  １２０）を２質量部、光安定剤（チバ・ジャパン株式会社製、ＣＨＩＭＡＳＳＯＲＢ  ２０２０  ＦＤＬ）を２質量部、酸化防止剤（チバ・ジャパン株式会社製、ＩＲＧＡＮＯＸ  １０９８）を２質量部添加し同方向回転二軸押出機で温度２１０℃により溶解させ混練して均一化した。次いで、Ｔダイにより厚み４０μｍのフィルム形成しようとしたが、非金属フィラーが引っかかり、延伸前に破れを生じ成形が出来なかった。評価結果を表２に示す。
【００５４】
［比較例１０］
樹脂基材のポリエチレン（日本ポリエチレン株式会社製、ノバテックＨＤ、ＨＦ５６０）１００質量部に対し、粒子径が０．５μｍ、粒子の厚み０．００２μｍ、アスペクト比が２５０のアルミニウムマスターバッチ（東京インキ株式会社製、ＰＥＸ３２８３Ｓｉｌｖｅｒ；４０重量％がアルミニウム粒子、残りは低密度ポリエチレン樹脂(ＬＤＰＥ)、及び少量のコーティング材とししてのアクリレート樹脂）を４０質量部、粒子径が０．５μｍの非金属フィラー（白石カルシウム株式会社製、ソフトン２５０００）を３質量部、紫外線吸収剤（チバ・ジャパン株式会社製、ＴＩＮＵＶＩＮ  １２０）を２質量部、光安定剤（チバ・ジャパン株式会社製、ＣＨＩＭＡＳＳＯＲＢ  ２０２０  ＦＤＬ）を２質量部、酸化防止剤（チバ・ジャパン株式会社製、ＩＲＧＡＮＯＸ  １０９８）を２質量部添加し同方向回転二軸押出機で温度２１０℃により溶解させ混練して均一化した。次いで、Ｔダイにより厚み７．５μｍのフィルム形成した。その後、フィルム形成（長さ）方向に、１.５倍延伸を行い、５μｍの多孔質フィルムを成形した。評価結果を表２に示す。
【００５５】
［比較例１１］（炭酸カルシウム過剰）
樹脂基材のポリエチレン（日本ポリエチレン株式会社製、ノバテックＨＤ、ＨＦ５６０）１００質量部に対し、粒子径が１０μｍ、粒子の厚み０．５μｍ、アスペクト比が２０のアルミニウムマスターバッチ（東洋アルミニウム株式会社製、ＮＭＥ０１０Ｔ６;７０重量％がアルミニウム粒子、残りは低密度ポリエチレン樹脂、及びポリエチレンワックス、少量のコーティング材としてのアクリレート樹脂）を２０質量部、粒子径が５μｍの非金属フィラー（白石カルシウム株式会社製、ＢＦ−２００）を８０質量部、紫外線吸収剤（チバ・ジャパン株式会社製、ＴＩＮＵＶＩＮ  １２０）を２質量部、光安定剤（チバ・ジャパン株式会社製、ＣＨＩＭＡＳＳＯＲＢ  ２０２０  ＦＤＬ）を２質量部、酸化防止剤（チバ・ジャパン株式会社製、ＩＲＧＡＮＯＸ  １０９８）を２質量部添加し同方向回転二軸押出機で温度２１０℃により溶解させ混練して均一化した。次いで、Ｔダイにより厚み６０μｍのフィルム形成しようとしたが、非金属フィラーが引っかかり、延伸前に破れを生じ成形が出来なかった。評価結果を表３に示す。
【００５６】
［比較例１２］(金属粒子なし)
樹脂基材のポリエチレン（日本ポリエチレン株式会社製、ノバテックＨＤ、ＨＦ５６０）１００質量部に対し、粒子径が５μｍの非金属フィラー（白石カルシウム株式会社製、ＢＦ−２００）を５０質量部、マスターバッチ化した紫外線吸収剤（チバ・ジャパン株式会社製、ＴＩＮＵＶＩＮ  １２０）を２質量部、光安定剤（チバ・ジャパン株式会社製、ＣＨＩＭＡＳＳＯＲＢ  ２０２０  ＦＤＬ）を２質量部、酸化防止剤（チバ・ジャパン株式会社製、ＩＲＧＡＮＯＸ  １０９８）を２質量部添加し同方向回転二軸押出機で温度２１０℃により溶解させ混練して均一化した。次いで、Ｔダイにより厚み１３５μｍのフィルム形成した。その後、フィルム形成（長さ）方向に、５倍延伸を行い、２７μｍの多孔質フィルムを成形した。評価結果を表３に示す。
【００５７】
［比較例１３］(非金属フィラーなし)
樹脂基材のポリエチレン（日本ポリエチレン株式会社製、ノバテックＨＤ、ＨＦ５６０）１００質量部に対し、粒子径が１０μｍ、粒子の厚み６．５μｍ、アスペクト比が１．５４のアルミニウムマスターバッチ（東洋アルミニウム株式会社製、ＮＭＥ０１０Ｔ６;７０重量％がアルミニウム粒子、残りは低密度ポリエチレン樹脂、及びポリエチレンワックス、少量のコーティング材としてのアクリレート樹脂）を２０質量部、紫外線吸収剤（チバ・ジャパン株式会社製、ＴＩＮＵＶＩＮ  １２０）を２質量部、光安定剤（チバ・ジャパン株式会社製、ＣＨＩＭＡＳＳＯＲＢ  ２０２０  ＦＤＬ）を２質量部、酸化防止剤（チバ・ジャパン株式会社製、ＩＲＧＡＮＯＸ  １０９８）を２質量部添加し同方向回転二軸押出機で温度２１０℃により溶解させ混練して均一化した。次いで、Ｔダイにより厚み１３５μｍのフィルム形成した。その後、フィルム形成（長さ）方向に、５倍延伸を行い、２７μｍの多孔質フィルムを成形した。評価結果を表３に示す。
【００５８】
［比較例１４］(金属粒子なし)
樹脂基材のポリエチレン（日本ポリエチレン株式会社製、ノバテックＨＤ、ＨＦ５６０）１００質量部に対し、粒子径が５μｍの非金属フィラー（白石カルシウム株式会社製、ＢＦ−２００）を５０質量部、紫外線吸収剤（チバ・ジャパン株式会社製、ＴＩＮＵＶＩＮ  １２０）を２質量部、光安定剤（チバ・ジャパン株式会社製、ＣＨＩＭＡＳＳＯＲＢ  ２０２０  ＦＤＬ）を２質量部、酸化防止剤（チバ・ジャパン株式会社製、ＩＲＧＡＮＯＸ  １０９８）を２質量部添加し同方向回転二軸押出機で温度２１０℃により溶解させ混練して均一化した。次いで、Ｔダイにより厚み１３５μｍのフィルム形成した。その後、フィルム形成（長さ）方向に、５倍延伸を行い、２７μｍの多孔質フィルムを成形した。さらに、その表面（片面）に４５±５ｎｍの膜厚となるようアルミ蒸着加工を行った。評価結果を表３に示す。
【００５９】
［比較例１５］
アルミ蒸着ポリエステルフィルム（株式会社  麗光製、ダイアラスターＨＥ、４０μｍ厚フィルム、蒸着厚み５０±５ｎｍ）に針布ロールによる穿孔加工にて、孔径０．５ｍｍφ、孔数３０００００個／ｍ２の孔を開けて多孔フィルムを成形した。評価結果を表３に示す。
【００６０】
［比較例１６］
樹脂基材のポリエチレン（日本ポリエチレン株式会社製、ノバテックＨＤ、ＨＦ５６０）１００質量部に対し、紫外線吸収剤（チバ・ジャパン株式会社製、ＴＩＮＵＶＩＮ  １２０）を２質量部、光安定剤（チバ・ジャパン株式会社製、ＣＨＩＭＡＳＳＯＲＢ  ２０２０  ＦＤＬ）を２質量部、酸化防止剤（チバ・ジャパン株式会社製、ＩＲＧＡＮＯＸ  １０９８）を２質量部添加し同方向回転二軸押出機で温度２１０℃により溶解させ混練して均一化した。次いで、Ｔダイにより厚み１３５μｍのフィルム形成した。その後、フィルム形成（長さ）方向に、５倍延伸を行い、２７μｍの多孔質フィルムを成形した。評価結果を表３に示す。
【００６１】
【表１】
0005611442.tif 000002
【００６２】
【表２】
0005611442.tif 000003
【００６３】
【表３】
0005611442.tif 000004
【００６４】
表1の結果から知られるように、実施例１〜６により、優れた透湿防水性、及び、優れた赤外線遮蔽能、及びそれらの耐久性が得られた。特に、実施例５では、少量の金属粒子の添加により、特に優れた赤外線遮蔽能、及びその耐久性が得られた。実施例５では、少量の添加であるものの、粒径及びアスペクト比が適当な範囲内であるため、良好なリーフィング効果が得られたものと考えられる。一方、表２〜３の結果から知られるように、いずれかの条件が、適当な範囲から外れると、成形性、透湿防水性、赤外線遮蔽能、及びその耐久性のうちのいずれかが劣る結果となった。
【符号の説明】
【００６５】
１  レフランプ投光器；  
２  窯業系サイディング外壁；  
３  ポリスチレンフォ−ム断熱ボ−ド；  
４  試料（建材シ−ト）；  
５  サ−モグラフィ−機
【図１】
0005611442.tif 000005